(57)【要約】      （修正有）【課題】１Ｐａ・ｓ以下の低粘度であり、且つ耐熱着色性と耐光着色性に優れたエポキシ化合物を含む常温で液体のエポキシ樹脂組成物並びに硬化物を提供する。【解決手段】下記一般式（１）で示されるエポキシ化合物と、2014159502.tif 000022（式中、Ａは置換基を有していてもよく、架橋構造を有していてもよい炭素数５〜７の環状化合物を表し、ｎは２または３を表す。）硬化剤とを含有し、エポキシ化合物が９９．９〜３０重量％、硬化剤が０．１〜７０重量％であることを特徴とするエポキシ樹脂組成物。【選択図】なし【特許請求の範囲】
【請求項１】
下記一般式（１）で示される少なくとも３個以上のエポキシ基を有するエポキシ化合物と、
【化１】
2014159502.tif 000019
（式中、Ａは置換基を有していてもよく、架橋構造を有していてもよい炭素数５〜７の環状化合物を表し、ｎは２または３を表す。）
硬化剤とを含有し、
エポキシ化合物が９９．９〜３０重量％、硬化剤が０．１〜７０重量％であることを特徴とするエポキシ樹脂組成物。
【請求項２】
上記一般式（１）中、Ａが下記一般式（２）、又は一般式（３）で表される脂環式エポキシ化合物である請求項１に記載のエポキシ樹脂組成物。
【化２】
2014159502.tif 000020
（式中、Ｒ１〜Ｒ４はそれぞれ独立に、水素原子、ハロゲン原子、水酸基、炭素数１〜４のアルキル基、炭素数１〜４のアルコキシ基、炭素数３〜７のシクロアルキル基、アリール基、アラルキル基、アシル基を表し、ｍは０〜２の整数を表す。）
【化３】
2014159502.tif 000021
（式中、Ｒ５〜Ｒ８はそれぞれ独立に、水素原子、ハロゲン原子、水酸基、炭素数１〜４のアルキル基、炭素数１〜４のアルコキシ基、炭素数３〜７のシクロアルキル基、アリール基、アラルキル基、アシル基を表し、Ｘは置換または無置換のメチレン基、置換または無置換のエチレン基、アミノ基、酸素原子、硫黄原子を表す。）
【請求項３】
硬化剤として常温で液体の酸無水物を含有する請求項１又は２に記載のエポキシ樹脂組成物。
【請求項４】
請求項１〜３に記載のエポキシ樹脂組成物を熱、または光硬化させることによって得られる硬化物。
【請求項５】
請求項４に記載の硬化物で発光素子が封止されていることを特徴とする発光ダイオード。
【発明の詳細な説明】
【技術分野】
【０００１】
本願発明はエポキシ樹脂組成物に関し、より詳しくは耐熱着色性と耐光着色性に優れた常温で液体のエポキシ樹脂組成物に関するものである。
【背景技術】
【０００２】
エポキシ化合物を主剤とするエポキシ樹脂組成物は、硬化機構の多様性、強固な接着性、優れた電気絶縁性、比較的安価に入手できる経済性などの利点をもつことから、塗料分野、電気電子分野、土木建築分野と広範囲に利用されている。電気電子分野では、耐熱性や耐光性など耐候性の観点から利用されることが多い。
【０００３】
電気電子分野に使用されるエポキシ樹脂組成物は、注型、封止、積層等の部品実装を目的として使用されるが、実装ラインにおけるハンドリング性の観点から固体よりは液体が好まれる。さらに近年においては、電子部品や電気機器の小型化、薄型化のため、狭い実装エリアに空隙なく樹脂組成物を充填する目的で、より低粘度の液体エポキシ樹脂組成物が好まれる傾向にある。エポキシ樹脂組成物として最も一般的なものが、グリシジルエーテルタイプ、中でもビスフェノールＡエポキシ樹脂を主剤として用いた樹脂組成物であり、液体低粘度グレードが多数市販されている。液状タイプとしては粘度１０〜１００Ｐａ・ｓのものが多く、一般的に低粘度タイプとは粘度１〜１０Ｐａ・ｓを指すことが多い。
【０００４】
ビスフェノールＡエポキシ樹脂は芳香環を有するため、耐光着色性が劣ることがよく知られている。これに対し、特許文献１に記載の３，４−エポキシシクロヘキシルメチル−３′，４′エポキシシクロヘキシルカルボキシレートに代表される脂環式エポキシ化合物を主剤とする樹脂およびこの変性物は、芳香環由来の光吸収がなく、耐光着色性が優れる。とくに３，４−エポキシシクロヘキシルメチル−３′，４′エポキシシクロヘキシルカルボキシレートは、粘度も０．３Ｐａ・ｓと低いため、耐熱着色性、耐光着色性が要求される精密実装用途には広く使用されている。
【０００５】
しかしながら、昨今、電気電子分野においては機器の高性能化を目的として、各種部材に高電流・高電圧・高周波・高照度への対応が求められる傾向にある。部材の単位密度あたりに与える熱や光の影響は増すばかりであり、耐熱着色性、耐光着色性の点において上記エポキシ樹脂では対応できなくなっている。
【０００６】
また、トリス（２，３−エポキシプロピル）イソシアヌル酸を用いたエポキシ樹脂組成物は耐熱着色性、耐光着色性に優れる（特許文献２）。しかしながら、トリス（２，３−エポキシプロピル）イソシアヌル酸は常温で固体であるためハンドリング性に劣る。また、液体変性したものも提案されている（特許文献３）が、粘度は高く、いわゆる粘稠性状を示し、精密実装用途としては、実装時に部品間の微細な間隙に樹脂が完全に流れ込まない、あるいは気泡を混入したまま硬化するなどの問題がある。
【０００７】
耐熱着色性、耐光着色性の点においてシロキサン結合を有する化合物が極めて優れていることはよく知られており、付加または縮合重合反応により硬化させるシリコーン樹脂組成物（特許文献４）、あるいはエポキシ樹脂とシロキサン分子を組み合わせたハイブリッド構造を持つ組成物（特許文献５）などが提案されている。
しかしながら、一般に、シリコーン樹脂組成物は粘度が１〜１００Ｐａ・ｓであり、高粘度であるといえる。これはシリコーンモノマーのシロキサン結合の長さに由来する。シロキサン結合が数千のとき、シリコーンモノマーはオイルまたは蝋状の性状を示し、本分野における熱または光にて重合硬化する樹脂組成物としては使用できない。
さらに、シロキサン結合が１０，０００程度になると、いわゆるレジンタイプ、ゴムタイプとよばれる性能が出現するが、樹脂組成物としては高粘度である。また、樹脂組成物を低粘度化する簡便な手法として、トルエンなどの有機溶剤で希釈することがおこなわれているが、硬化反応時における加熱により溶剤が揮発するため、製造ライン設備に対して与える影響を勘案すると、この手法は不適である。
【先行技術文献】
【特許文献】
【０００８】
【特許文献１】特許公開２０００−１９６１５１
【特許文献２】特許公開２００６−１９３５７０
【特許文献３】特許３３６８６８０
【特許文献４】特許公開２００９−２１５４３４
【特許文献５】特許公開２０１２−８７２４８
【発明の概要】
【発明が解決しようとする課題】
【０００９】
本願発明は、以上のような問題を鑑み、１Ｐａ・ｓ以下の低粘度であり、且つ耐熱着色性と耐光着色性に優れたエポキシ化合物を含む常温で液体のエポキシ樹脂組成物並びに硬化物を提供することを目的とする。
【課題を解決するための手段】
【００１０】
本願発明者は、上記課題を解決する為、鋭意検討した結果、下記一般式（１）で示される少なくとも３個以上のエポキシ基を有するエポキシ化合物と、
【化１】
2014159502.tif 000002
（式中、Ａは置換基を有していてもよく、架橋構造を有していてもよい炭素数５〜７の環状化合物を表し、ｎは２または３を表す。）
硬化剤を含有し、
エポキシ化合物が９９．９〜３０重量％、硬化剤が０．１〜７０重量％であることを特徴とするエポキシ樹脂組成物が、低粘度で取扱い易く、且つ耐熱着色性と耐光着色性に優れたことを見出し、本願発明を完成するに至った。
本願発明は、上記知見に基づき完成されたものであり、以下に耐熱着色性と耐光着色性に優れたエポキシ化合物を含むエポキシ樹脂組成物を提供する。
【００１１】
項１．  下記一般式（１）で示される少なくとも３個以上のエポキシ基を有するエポキシ化合物と、
【化２】
2014159502.tif 000003
（式中、Ａは置換基を有していてもよく、架橋構造を有していてもよい炭素数５〜７の環状化合物を表し、ｎは２または３を表す。）
硬化剤を含有し、
エポキシ化合物が９９．９〜３０重量％、硬化剤が０．１〜７０重量％であることを特徴とするエポキシ樹脂組成物。
項２．
上記一般式（１）中、Ａが下記一般式（２）、又は一般式（３）で表される脂環式エポキシ化合物である項１に記載のエポキシ樹脂組成物。
【化３】
2014159502.tif 000004
（式中、Ｒ１〜Ｒ４はそれぞれ独立に、水素原子、ハロゲン原子、水酸基、炭素数１〜４のアルキル基、炭素数１〜４のアルコキシ基、炭素数３〜７のシクロアルキル基、アリール基、アラルキル基、アシル基を表し、ｍは０〜２の整数を表す。）
【化４】
2014159502.tif 000005
（式中、Ｒ５〜Ｒ８はそれぞれ独立に、水素原子、ハロゲン原子、水酸基、炭素数１〜４のアルキル基、炭素数１〜４のアルコキシ基、炭素数３〜７のシクロアルキル基、アリール基、アラルキル基、アシル基を表し、Ｘは置換または無置換のメチレン基、置換または無置換のエチレン基、アミノ基、酸素原子、硫黄原子を表す。）
項３．  硬化剤として常温で液体の酸無水物を含有する項１又は２に記載のエポキシ樹脂組成物。
項４．  項１〜３に記載のエポキシ樹脂組成物を熱、または光硬化させることによって得られる硬化物。
項５．  項４に記載の硬化物で発光素子が封止されていることを特徴とする発光ダイオード。
【００１２】
本願発明によれば、分子内に環状脂肪族骨格と３個以上のエポキシ基を有する脂環式エポキシ化合物を含有するエポキシ樹脂組成物は、常温で液体且つ低粘度であり、且つ耐熱変色性、耐光変色性に優れるため、電気電子分野において注型、封止、積層等の部品実装を目的として使用される際、実装ラインにおけるハンドリング性および充填性が良好となり、電子部品、光学部品、精密機構部品の封止剤や接着剤、コーティング剤を提供することができる。
【発明を実施するための形態】
【００１３】
以下、本願発明を詳細に説明する。
エポキシ樹脂組成物
本発明のエポキシ樹脂組成物は、下記一般式（１）で示される少なくとも３個以上のエポキシ基を有するエポキシ化合物と、
【化５】
2014159502.tif 000006
（式中、Ａは置換基を有していてもよく、架橋構造を有していてもよい炭素数５〜７の環状化合物を表し、ｎは２または３を表す。）
硬化剤を含有し、
エポキシ化合物が９９．９〜３０重量％、硬化剤が０．１〜７０重量％であることを特徴とするエポキシ樹脂組成物である。
【００１４】
本発明のエポキシ樹脂組成物は、常温常圧で液状の態をなし、取扱いが簡便である。エポキシ樹脂組成物の粘度は、１Ｐａ・ｓ以下であることが好ましい。上記粘度であれば、封止の際の作業効率の点で問題なく使用することが可能である。
【００１５】
エポキシ化合物
本願発明に用いるエポキシ化合物は、
下記一般式（１）で示される少なくとも３個以上のエポキシ基を有するエポキシ化合物であれば、特に制限なく用いることができる。
【化６】
2014159502.tif 000007
（式中、Ａは置換基を有していてもよく、架橋構造を有していてもよい炭素数５〜７の環状化合物を表し、ｎは２または３を表す。）
【００１６】
上記一般式（１）中、Ａが下記一般式（２）、又は一般式（３）のいずれかである脂環式エポキシ化合物が好ましい。
【化７】
2014159502.tif 000008
（式中、Ｒ１〜Ｒ４はそれぞれ独立に、水素原子、ハロゲン原子、水酸基、炭素数１〜４のアルキル基、炭素数１〜４のアルコキシ基、炭素数３〜７のシクロアルキル基、アリール基、アラルキル基、アシル基を表し、ｍは０〜２の整数を表す。）
【００１７】
【化８】
2014159502.tif 000009
（式中、Ｒ５〜Ｒ８はそれぞれ独立に、水素原子、ハロゲン原子、水酸基、炭素数１〜４のアルキル基、炭素数１〜４のアルコキシ基、炭素数３〜７のシクロアルキル基、アリール基、アラルキル基、アシル基を表し、Ｘは置換または無置換のメチレン基、置換または無置換のエチレン基、アミノ基、酸素原子、硫黄原子を表す。）
【００１８】
本願発明のエポキシ化合物としては、具体的には、耐熱着色性と耐光着色性を満足させる観点から、２個のグリシジルエーテル基と１個の脂環式エポキシ基を持つものを最適な構造として例示することができ、着色の原因となる硫黄原子やハロゲン原子を含まないもの、および炭素−炭素不飽和結合を含まないがないものが好ましく、液体としての性状を保つため分子構造の対称性が崩れているものがより好ましい。
【００１９】
本願発明に用いることのできるエポキシ化合物としては、以下の構造を有するエポキシ化合物を例示することができる。また、以下の構造を有するエポキシ化合物を２種以上混合して用いてもよい。
【００２０】
【化９】
2014159502.tif 000010
（式中、Ｒ０は水素原子、または炭素数１〜４のアルキル基を表す。）
【００２１】
上述したエポキシ化合物の中でも、以下に示す化合物から選択されるエポキシ化合物が好ましい。
【００２２】
【化１０】
2014159502.tif 000011
【００２３】
さらに、以下に示す化合物から選択されるエポキシ化合物がより好ましい。
【００２４】
【化１１】
2014159502.tif 000012
【００２５】
上述した一般式（１）で表されるエポキシ化合物は、公知の製造方法によって製造することができる。製造方法としては、特に限定されないが、酸触媒の存在下、酸無水物とアリルアルコールとを反応させてアリルエステル化合物を得て、次いで過酸化物を用いて、エポキシ化する方法などを例示することができる。
【００２６】
以下にエポキシ化合物の製造方法を例示する。
１）アリルエステル化合物の製造
本願発明のアリルエステル化合物の製造に用いる酸無水物としては、下記一般式（４）、または一般式（５）で表される酸無水物を使用することができる。
【化１２】
2014159502.tif 000013
（式中、Ｒ１〜Ｒ４はそれぞれ独立に、水素原子、ハロゲン原子、水酸基、炭素数１〜４のアルキル基、炭素数１〜４のアルコキシ基、炭素数３〜７のシクロアルキル基、アリール基、アラルキル基、アシル基を表し、ｍは０〜２の整数を表す。）
【００２７】
【化１３】
2014159502.tif 000014
（式中、Ｒ５〜Ｒ８はそれぞれ独立に、水素原子、ハロゲン原子、水酸基、炭素数１〜４のアルキル基、炭素数１〜４のアルコキシ基、炭素数３〜７のシクロアルキル基、アリール基、アラルキル基、アシル基を表し、Ｘは置換または無置換のメチレン基、置換または無置換のエチレン基、アミノ基、酸素原子、硫黄原子を表す。）
【００２８】
一般式（４）で示される具体的な酸無水物としては、例えば、以下の構造を有する化合物を例示することができる。
【００２９】
【化１４】
2014159502.tif 000015
【００３０】
一般式（５）で示される具体的な酸無水物としては、例えば、以下の構造を有する化合物を例示することができる。
【００３１】
【化１５】
2014159502.tif 000016
（式中、Ｒ０は水素原子、または炭素数１〜４のアルキル基を表す。）
【００３２】
エステル化反応に使用する酸触媒としては、シリカ、アルミナ、ゼオライト、ニオブ酸等の固体酸触媒や、硫酸、リン酸、塩酸、ヘテロポリ酸等の無機酸等を例示することができる。酸触媒の使用量は、原料である酸無水物の使用量に対して、０．０００１〜１当量の範囲であればよく、０．０１〜０．５当量の範囲が好ましい。
【００３３】
アリルアルコールの使用量としては、原料である酸無水物の使用量に対して、１〜２０当量の範囲であればよく、２〜１０当量の範囲が好ましい。
【００３４】
また、必要に応じて有機溶媒を使用することもできる。エステル化反応に用いることのできる有機溶媒としては、通常、反応に用いることのできるものであれば特に制限無く用いられるが、例えば、ベンゼン、トルエン、キシレン等の芳香族炭化水素溶媒を例示することができる。また、反応原料であるアリルアルコールを溶媒としても使用することも可能である。
【００３５】
エステル化反応の温度は、通常、室温〜溶媒の還流温度の範囲であればよく、室温〜１００℃の範囲が好ましく、５０〜９０℃の範囲がより好ましい。反応時間は、５〜２０時間であればよく、８〜１５時間が好ましい。上記エステル化反応で得られたアリルエステル化合物を次のエポキシ化反応に用いることができる。
【００３６】
２）エポキシ化合物の製造
上記反応で得られたアリルエステル化合物に過酸化物を用いて、エポキシ化することにより、上述した一般式（１）で表されるエポキシ化合物が得られる。
【００３７】
エポキシ化反応に用いる過酸化物としては、メタクロロ過安息香酸、過カルボン酸、過酸化水素などを例示することができる。エポキシ化反応に用いる過酸化物の使用量は、反応に用いるアリルエステル化合物に対して、１〜１０当量の範囲であればよく、１〜８．５当量の範囲が好ましい。
【００３８】
エポキシ化反応には、必要に応じて触媒を使用してもよい。エポキシ化反応に用いることのできる触媒としては、通常、エポキシ化反応に用いることのできるものであれば特に制限はないが、過酸化物との組み合わせとして、過酸化水素−タングステン酸などを例示することができる。
【００３９】
また、必要に応じて有機溶媒を使用することもできる。エステル化反応に用いることのできる有機溶媒としては、通常、反応に用いることのできるものであれば特に制限無く用いられるが、例えば、ベンゼン、トルエン、キシレン等の芳香族炭化水素溶媒を例示することができる。
【００４０】
エポキシ化反応の反応温度は、通常、−１０〜６０℃の範囲であり、０〜４０℃の範囲が好ましい。反応時間は４〜２５時間であればよく、８〜２０時間が好ましい。
【００４１】
上記反応で得られたエポキシ化合物は、通常の合成反応の精製に用いられる蒸留、若しくは、シリカゲルカラムクラマトグラフィーなどの方法によって精製することができる。また、目的とする純度に応じて、精留などを行ってもよい。
【００４２】
本願発明のエポキシ樹脂組成物中におけるエポキシ化合物の含有量は、エポキシ樹脂組成物に対して、９９．９〜３０重量％の範囲であればよく、９９．５〜３０重量％の範囲が好ましく、９９〜３５重量％の範囲がより好ましい。
【００４３】
硬化剤
本願発明に用いる硬化剤としては、エポキシ化合物の硬化反応に用いることのできる公知の活性水素化合物、酸無水物、酸無水物の変性物、及びカチオン重合開始剤のいずれかを１種以上を含有する硬化剤を使用することができる。
【００４４】
活性水素とは、カルボキシル基、イミノ基、アミノ基、ヒドロキシ基、チオール基などに含まれる水素原子のことであり、本願発明において、上記のいずれかの官能基を分子内に含む液体の化合物であれば、活性水素化合物を意味する。具体的な活性水素化合物としては、ギ酸、酢酸、クロロ酢酸、ジクロロ酢酸、トリクロロ酢酸、トリフルオロ酢酸、シュウ酸、安息香酸、エチレンジアミン、プロピレンジアミン、ヘキサメチレンジアミン、フェニレンジアミン、メラミン、ピリミジン、ジアザビシクロウンデセン、エチレングリコール、グリセロール、ジヒドロキシベンゼン、ジアミノジフェニルメタン、メタフェニレンジアミン、ヒドロキシナフタレン、レゾルシン、フルオログリセロール、エチレンジチオール、フェニレンジチオールなどのモノマー類、およびこれらの高分子タイプであるポリアミン、ポリアミドなどのポリマー類を例示することができる。中でも、エチレンジアミン、プロピレンジアミン、ヘキサメチレンジアミン、ポリアミンが好ましい。
【００４５】
酸無水物、または酸無水物の変性物としては、オキソ酸の脱水縮合生成物、およびこれを変性した有機酸を例示することができ、常温で液体であることが好ましい。また、常温で固体であるものは、常温で液体である酸無水物に溶解して使用することができる。酸無水物、酸無水物の変性物の具体的なものとしては、無水フタル酸、無水マレイン酸、無水トリメリット酸、無水ピロメリット酸、無水プロピオン酸、ヘキサヒドロ無水フタル酸、テトラヒドロ無水フタル酸、無水メチルナジック酸、無水ナジック酸、無水グルタル酸、無水ジメチルグルタル酸、無水ジエチルグルタル酸、無水コハク酸、メチルヘキサヒドロ無水フタル酸、メチルテトラヒドロ無水フタル酸などを例示することができる。中でも、ヘキサヒドロ無水フタル酸、メチルヘキサヒドロ無水フタル酸が好ましい。
【００４６】
カチオン重合開始剤としては、カチオン種を発生してエポキシ基を開環させ、重合を進行させる化合物で、光、もしくは熱、または光・熱の両方で活性を示すものを例示することができ、反応工程における一般的な硬化方法となる熱により活性を示すものが好ましい。具体的な化合物としては、カウンターアニオンに、４フッ化ホウ素、６フッ化リン、６フッ化ヒ素、６フッ化アンチモンを持つ、ジアゾジアゾニウム塩、ヨードニウム塩、スルホニウム塩などのオニウム塩を例示することができる。
【００４７】
本願発明のエポキシ樹脂組成物中における硬化剤の使用量として、エポキシ樹脂組成物に対して、０．１〜７０重量％の範囲であればよく、０．５〜７０重量％の範囲が好ましく、１〜６５重量％の範囲がより好ましい。
【００４８】
本願発明のエポキシ樹脂組成物には、エポキシ化合物と硬化剤の成分以外に、本願発明の効果、特に耐熱着色性と耐光着色性に影響を与えない範囲で通常の光学封止に用いられる機能性化合物を添加してもよい。例えば、グリシドキシプロピルトリメトキシシラン、アミノプロピルトリメトキシシラン、メルカプトプロピルトリメトキシシランなどのアルコキシシラン構造を持った密着付与を目的として添加されるカップリング剤、アラルキル変性ポリメチルアルキルシロキサン、ポリエーテル変性シロキサン、アルコールアルコキシレートなどに代表される消泡性やレベリング性向上を目的として添加される表面張力調整剤、シリコーン、ウレタン、アクリレート、メタクリレートおよびこれらの共重合体に代表される曲げ強度などの機械的物性調整を目的として添加される有機系材料、シリカ、アルミナ、タルクに代表される線膨張係数などの機械的物性調整を目的として添加される無機系材料、ステアリン酸、ラウリン酸、オレイン酸などの離型性向上を目的として添加される高級脂肪酸、ベンゾトリアゾール類、ベンズイミダゾール類、ヒドラジド類などの金属イオン起因による酸化劣化を抑制する目的で添加される金属不活性化剤、フェノール類、芳香族アミン類、硫黄化合物、リン化合物などのラジカル連鎖停止や過酸化物分解を目的として添加される酸化防止剤、ヒンダードアミン系化合物、ベンゾフェノン系、サリシレート系、シアノアクリレートなどの紫外線に対して劣化抑止したり吸収させたりすることを目的として添加される光安定化剤等の各種添加剤を適宜配合してもよい。
【００４９】
本願発明のエポキシ樹脂組成物は、各種硬化剤を用いて熱、または光、若しくは光及び熱の併用にて硬化させることができる。
熱硬化の場合、使用する硬化剤やエポキシ化合物によって異なるが、硬化温度は、通常２５〜２００℃の範囲であり、８０〜１８０℃の範囲が好ましく、１００〜１６０℃の範囲がより好ましい。反応時間は、硬化反応の速度に合わせて調整すればよく、硬化温度が低い場合は長時間を要し、硬化温度が高い場合は短時間でよい。通常、０．５〜８時間の範囲であり、１〜５時間が好ましく、１．５〜４時間がより好ましい。
【００５０】
光硬化の場合、３６５ｎｍに強い相対照射強度を持つ水銀灯やメタルハライドランプを有する一般的な光照射装置を用いることができる。照射条件としては、積算光量が５００〜５０００ｍＪ／ｃｍ２、好ましくは１０００〜３０００ｍＪ／ｃｍ２になるように照度と照射時間を調整すればよく、照度は２０〜２００ｍＷ／ｃｍ２の範囲が好ましく、３０〜１５０ｍＷ／ｃｍ２がより好ましい。照射時間は、５〜５００秒が好ましく、３０〜２５０秒がより好ましい。
光及び熱を併用して硬化させる場合、先に光を照射して硬化させた後、熱による硬化を行う順番で硬化させる方法が好ましい。
【００５１】
本願発明のエポキシ樹脂組成物は、エポキシ化合物と硬化剤成分、及びその他の添加剤等を、撹拌装置を用いて常温常圧下で混合し、必要に応じてロールや押出機等の装置にて混練することにより得ることができる。本願発明のエポキシ樹脂組成物を用いて、半導体等の電子部品を封止し、樹脂封止型半導体装置を製造するには、トランスファーモールド、コンプレッションモールド、インジェクションモールドなどの各種モールド成形法、あるいはシリンジからの注入・ポッティングによりモールドする方法を例示することができる。耐熱性や耐光性が要求される電気電子部品の被覆、絶縁、封止等に適用することができる。
【実施例】
【００５２】
以下に、本願発明を実施例により具体的に説明する。ただし、本願発明はこれらに限定されるものではない。
【００５３】
エポキシ樹脂組成物は、エポキシ化合物、硬化剤の２成分を必須成分とする。本願発明において、酸無水物からジアリルエステル化合物を経由して、エポキシ化することにより目的とするエポキシ化合物を得ることができる。
【００５４】
（合成例１）
ジアリルエステル化合物の合成
５００ｍｌの三口フラスコにテトラヒドロ無水フタル酸（７６．１５g、０．５ｍｏｌ）とアリルアルコール（２９０．４０ｇ、５ｍｏｌ）、９５％硫酸（０．３０ｍｌ、５ｍｍｏｌ）を添加し、９０℃で１０時間加熱撹拌した。反応終了後、反応器を冷却し、室温に戻した。アリルアルコールを留去後、分液漏斗にて１０％水酸化ナトリウム（５０ｇ）、ノルマルヘキサン（１７０ｍl）を用いて有機層を抽出し、水（６０ｇ）で洗浄した。有機層を回収、溶媒留去し、ジアリルエステル化合物の粗生成物（薄黄色液体）を得た。
【００５５】
エポキシ化合物の合成
５００ｍｌの三口フラスコにジクロロメタン（２００ｍｌ）を入れ、そこにメタクロロ過安息香酸(１４．３g、８２．９ｍｍｏｌ)を加えて懸濁液とし、氷浴(０〜５℃)で撹拌した。上記で得たジアリルエステル化合物（２．５０g、９．９ｍｍｏｌ）をジクロロメタン（２０ｍｌ）に溶かし、反応液に滴下した。滴下後、反応液を４０℃下にし、１２時間攪拌した。１０％チオ硫酸ナトリウム水溶液（３００ｍｌ）、１０％炭酸水素ナトリウム水溶液（３００ｍｌ）を添加し、ジクロロメタンにより有機層を抽出した。溶媒留去し、粗生成物（淡黄色液体）を得た。シリカゲルカラムクロマトグラフィー（ヘキサン:酢酸エチル=２:１）により精製し、無色透明液体の生成物を得た。この化合物１とした。化合物１は１Ｈ−ＮＭＲにより構造同定した。
【００５６】
以下に、実施例及び比較例に用いた化合物を示す。
化合物
化合物２；３，４−エポキシシクロヘキシルメチル−３′，４′エポキシシクロヘキシルカルボキシレート（ダイセル製セロキサイド２０２１Ｐ）、粘度０．３Ｐａ・ｓ
化合物３；ビニル基含有シロキサンモノマー（信越化学工業製ＫＥＲ−２５００Ａ）、粘度１０Ｐａ・ｓ
【００５７】
硬化剤
硬化剤としては、硬化システムの異なる以下のような硬化剤、
硬化剤１；活性水素化合物：ポリアミン（ＤＩＣ製ＷＮ５０５）
硬化剤２；酸無水物：メチルヘキサヒドロ無水フタル酸（日立化成工業製ＨＮ５５００）
硬化剤３；カチオン硬化剤：オニウム塩（ＢＡＳＦ製ＧＳＩＤ１２１００１４）
硬化剤４；エポキシ熱重合触媒：有機ホスホニウム塩（日本化学工業製ヒシコーリン４ＭＰ）
硬化剤５；エポキシ光重合触媒：６フッ化ホスホニウム塩（ＢＡＳＦ製ＩＲＧＡＣＵＲＥ２６１）
硬化剤６；Ｓｉ−Ｈ基含有シロキサンモノマー（信越化学工業製ＫＥＲ−２５００Ｂ）
硬化剤７；シリコーン重合触媒：白金−ジビニルテトラメチルジシロキサン錯体（ＡＬＦＡ  ＡＥＳＡＲ製）
を、熱硬化条件１５０℃、２時間または光硬化条件２０００ｍＪ／ｃｍ２積算光量の反応で重合率９５％以上となるよう、上記硬化剤を１ないし２種以上組み合わせることにより配合した。
【００５８】
化合物と硬化剤を表１に示す所定量を秤量して、常温常圧下でクラボウ製マゼルスターＫＫ−２５０Ｓにて自公転ともに１０００ｒｐｍ、３分間撹拌することによりエポキシ樹脂組成物とした。各樹脂組成物の粘度をＥ型粘度計ＢＲＯＯＫＦＩＥＬＤ社製ＶＩＳＣＯＭＥＴＥＲ  ＤＶ−ＩＩ＋Ｐｒｏを用いて、２５℃、回転数０．１〜１００ｒｐｍの条件下における粘度を測定した。測定値を表１に示す。  
実施例１〜３、及び比較例１〜４は、熱硬化において、イナートオーブン下１５０℃、２時間の反応にて重合率９５％以上となることを、また、実施例４は光硬化において、ＧＳユアサ製ＵＶランプ照度１００ｍＷ／ｃｍ２、２０秒、積算光量２０００ｍＷ／ｃｍ２の反応にて重合率９５％以上となることを重合硬化物の示差走査熱量測定（装置：セイコー製ＤＳＣ２２０）にて当該温度で再び発熱温度が生じないことを確認した。
【００５９】
2014159502.tif 000017
【００６０】
（耐熱着色性の評価）
エポキシ樹脂組成物を熱硬化または光硬化させることにより３ｍｍ厚の重合硬化物を作製した。熱硬化は、１０ｍｍ四方３ｍｍ深さの凹形状のゴム型にエポキシ樹脂組成物を充填してイナートオーブン１５０℃環境下で２時間硬化させた。光硬化は、１０ｍｍ四方３ｍｍ深さの凹形状のゴム型にエポキシ樹脂組成物を充填してＧＳユアサ製ＵＶランプを照度１００ｍＷ／ｃｍ２、２０秒間照射し硬化させた。硬化物は分光光度計（日本分光製ＵＶ−ＶＩＳ  Ｖ−５５０）にて４００ｎｍにおける透過率を測定したのち、１８０℃イナートオーブン内へ投入し、３０時間後取り出して、初期透過率からの透過率減少が１０％未満であったものを○、１０％以上であったものを×とした。結果を表２に示す。
【００６１】
（耐光着色性の評価）
エポキシ樹脂組成物を熱硬化または光硬化させることにより３ｍｍ厚の重合硬化物を作製した。熱硬化は、１０ｍｍ四方３ｍｍ深さの凹形状のゴム型にエポキシ樹脂組成物を充填してイナートオーブン１５０℃環境下で２時間硬化させた。光硬化は、１０ｍｍ四方３ｍｍ深さの凹形状のゴム型にエポキシ樹脂組成物を充填してＧＳユアサ製ＵＶランプを照度１００ｍＷ／ｃｍ２、２０秒間照射し硬化させた。硬化物は分光光度計（日本分光製ＵＶ−ＶＩＳ  Ｖ−５５０）にて４００ｎｍの透過率を測定したのち、ウシオ電機製ＵＶＸオーブン内へ投入し、メタルハライドランプ照度１００Ｗ/ｃｍ２、３０時間照射後取り出して、初期透過率からの透過率減少が４０％未満であったものを○、４０％以上であったものを×とした。結果を表２に示す。
【００６２】
（封止特性評価）
一片が５０ｍｍ石英ガラス製基板上に、半田ボールを周辺配置した一片が１０ｍｍの正方形のシリコンチップを設置し、２６０℃加熱にて基板−チップを半田接続させたのち、樹脂組成物について、ディスペンサー（岩下エンジニアリング製ＡＤ３０００Ｃ）を用いてチップ−基板間隙へ樹脂を注入して熱または光による、いわゆるアンダーフィル硬化により評価サンプルを作製した。熱硬化は、上記手法で樹脂注入したサンプルをイナートオーブン１５０℃環境下に２時間投入することにより硬化させた。光硬化は、上記手法で樹脂注入したサンプルに対し、裏面からＧＳユアサ製ＵＶランプを照度１００ｍＷ／ｃｍ２、２０秒間照射することにより硬化させた。硬化後充填部をガラス面側から光学顕微鏡観察して、硬化部分にボイド（空隙）がないか目視にて判断した。ボイド（空隙）なしを○、ボイド多数発生ありを×とした。結果を表２に示す。
【００６３】
2014159502.tif 000018
【００６４】
実施例１、２、３、４がいずれの評価においても特性を満足したのに対し、
比較例１、２、３は、それぞれ硬化剤過剰および不足に起因して十分な重合架橋構造が達成されておらず、耐熱着色性および耐光着色性に劣る結果となった。
比較例４は、耐熱着色性および耐光着色性を満足したものの、高粘度モノマーならびにこれに由来する樹脂組成物自体の高粘度のため、気泡混入したまま重合し、硬化物に多数のボイドを内包する結果となった。
【産業上の利用可能性】
【００６５】
本願発明のエポキシ化合物を含有するエポキシ樹脂組成物は、低粘度であり、ＬＥＤ封止剤の実装時において、間隙に樹脂組成物が完全に流れ込まない、又は気泡が混入したまま硬化するなどといった現象が起こらず、且つ、樹脂組成物の硬化物は、電子機器の長期信頼性に関与する耐熱着色性、及び耐光着色性の点において優れ、パワーデバイス、フォトデバイスなどの半導体素子、及びこれを用いた半導体装置において有用な封止あるいは接続、コーティング材料として利用することができる。